Brevet FR2364071A1 — publié le 19780407

L'invention est relative à un finissage de surface et plus particulièrement à un procédé d'application d'une peinture de finition sur des articles métalliques. Actuellement lorsqu'il faut appliquer une peinture de finition sur un substrat métallique, par exemple une carrosserie de voiture de tourisme ou d'un autre véhicule, le substrat esttout d'abord pré-traité pour en éliminer toute trace de graisse ou d'oxydation superficielle. Ce pré-traitement consiste habituellement en l'application d'un produit chimique destiné à enlever la graisse et en l'utilisation d'un procédé par abrasion pour enlever l'oxydation. Habituellement une couche d'apprêt est appliquée au substrat pré-traité, puis une ou plusieurs souscouches et finalement deux ou plus de deux couches de finition. Chaque couche est laissée sèche avant l'application de la couche suivante et, dans le cas où on recherche un finissage superficiel de haute qualité,les couches précédemment appliquées sont poncées successivement en utilisant un papier abrasif fin, humide ou sec, de manière à éliminer toute saillie, par exemple constituée par des particules de poussieres déposées sur la peinture au cours de son séchage, et aussi pour former de nombreuses éraflures superficielles facilitant le de la couche de peinture suivante. La qualité finale du finissage dépend, d'une manière non négligeable, du travail préparatoire effectué aussi bien avant application de toute peinture qu'entre application de couches successives.De plus, lorsqu'on recherche un état de surface de haute qualité, comme dans le cas des voitures automobiles, des techniques d'émaillage au four sont systématiquement misesen oeuvre. Le procédé décrit succintement ci-dessus demande beaucoup de temps, en raison principalement des temps nécessaires au séchage (naturel ou artificiel) des diverses couches de peinture, avant application de la suivante. Un but de l'invention est de réduire le temps nécessaire pour obtenir un finissage superficiel de haute qualité. Conformément à l'invention, un procédé pour appliquer une peinture de finition sur la surface d'un substrat comprend le pré-traitement de la surface de la manière exposée ci-dessus ou de toute autre manière appropriée, la préparation en vue du finissage et l'application de couches successives de peinture avant que la couche précédemment appliquée soit séchée. Les couches successives de peinture sont, d'une manière commode, appliquées en utilisant un pistolet pulvérisateur, après quoi le substrat ainsi revêtu est, de préférence, porté à une température de cuisson appropriée à la composition de la peinture appliquée. L'expérience a montré que le procédé conforme à l'invention fournissait un excellent finissage de surface et que, du fait que les couches successives de peinture sont appliquées alors que les couches appliquées antérieurement sont encore à l'état humide, les effets dits de peau d'orange sont considérablement réduits. L'expérience a montré que les peintures à base acrylique conviennent particulièrement bien, pour être appliquées sur des substrats conformément à l'invention. Si on le désire, une ou plusieurs couches d'apprêt peuvent être appliquées sur le substrat avant une ou plusieurs couches de couleur. Un mode de mise en oeuvre préférentiel comprend l'application d'une première couche d'apprêt et d'au moins une couche d'apprêt suivante, avant que la précédente soit séchée, puis l'application sur le substrat, ainsi revêtu de couches d'apprêt, d'une première couche de couleur et d'au moins une autre couche de couleur avant que la précédente couche de couleur soit séchée. En outre, le substrat est, de préférence, laissé s'ébavurer à la fois après l'application de la couche d'apprêt finale, avant application de la première couche de couleur, et avant la cuisson, après application de la couche de couleur finale. L'invention convient particulièrement bien pour appliquer une peinture de finition sur des articles métalliques, notamment de carrosseries d'automobiles et d'autres véhicules. L'invention est expliquée en détail ci-après à l'aide d'un de ses modes de mise en oeuvre pris à titre illustratif mais nullement limitatif. La surface de l'article est nettoyée à la main, à l'aide d'un chiffon imbibé de pétrole, pour enlever toute substance étrangère déposée sur la surface, est soumise à une projection d'eau, à une température comprise entre 71 et 93"C, contenant une substance alcaline, à une pression de 35 à 42 kg/cm2, puis est lavée à l'eau chaude. Une couche de phosphate de zinc est ensuite appliquée au pistolet pulvérisateur sur toute la surface, à une température de 54 à 60"C, après quoi la surface ainsi revêtue est soigneusement nettoyée. Ensuite, la surface est soumise à une pulvérisatioh d'acide chronique dilué (50 parties d'eau pour une partie d'acide) et l'article est placé dans un four de -cuisson à 149 C pendant 15 minutes.Le pré-traitement est complété par un ponçage superficiel à l'aide d'un papier à l'oxyde d'aluminium et la surface est soigneusement nettoyée par un jet d'air comprimé et par essuyage à l'aide d'un chiffon propre. Après une première couche d'apprêt rouge et une seconde couche d'apprêt gris appliquée avant que la précédente soit séchde,l'article est laissé s'ébavurer pendant 5 àlo minutes à une température de 29,5 C. Les couches de couleur sont ensuite appliquées, la seconde étant appliquée avant que la première soit séchée, afin d'obtenir une pellicule d'épaisseur maximale comprise entre 0,10 et 0,15 mm. L'article est ensuite laissé s'ébavurer, de préférence pendant huit minutes, mais par ailleurs dans les mêmes conditions queci-dessus. La cuisson s'effectue dans un four à 143"C, la température du métal étant maintenue à une température supérieure à 138 C pendant 25 minutes. Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes. REVENDICATIONS 1. Procédé pour appliquer une peinture de finition sur la surface d'un substrat, caractérisé en ce qu'il consiste à pré-traiter la surface pour préparer son finissage et à appliquer des couches successives de peinture avant que la couche appliquée précédemment soit séchée. 2.Procédé selon la revendication 1, caractérisé en ce que le substrat ainsi revêtu est soumis à une cuisson à une température appropriée à la composition de la peinture appli quee. 3. Procédé selon la revendication 2, caractérisé en ce que la température de cuisson n'est pas inférieure à 138 C. 4. Procédé selon l'une quelconque des revendications pré cédentes, caractérisé en ce que la peinture comprend un émaillage au four d'une substance acrylique thermodurcissable. 5. Procédé selon l'une quelconque des revendications pré cédentes, caractérisé en ce que la peinture est appliquée à l'aide d'un pistolet pulvérisateur. 6. Procédé selon l'une quelconque des revendications 1 à 5, caractérisé en ce qu'une couche d'apprêt est appliquée sur le substrat avant une ou plusieurs couches de couleur. 7. Procédé selon la revendication 6, caractérisé en ce qu'il comprend l'application d'une première couche d'apprêt et d'au moins une autre couche d'apprêt avant que la couche d'apprêt précédemment appliquée soit séchée, et l'application consécu tive sur le substrat ainsi apprété dune couche de couleur et d'au moins une autre couche de couleur avant que la couche de couleur précédemment appliquée soit séchée. 8. Procédé selon la revendication 7, caractérisé en ce que le substrat est laissé s'ébavurer à la fois après l'appli cation de la couche d'apprêt finale, avant l'application de la première couche de couleur et avant la cuisson qui suit l'application de la couche de couleur finale. 9. Substrat sur lequel est appliqué une peinture de finition suivant le procédé selon l'une quelconque des revendica tions 1 à 8.